(57)【要約】【課題】  繊維製品の洗浄において、繊維製品の持続的な抗菌、消臭または防黴効果を有する抗菌処理方法を提供する。【解決手段】  繊維製品の洗浄における抗菌処理方法であって、洗浄の最終工程において、銀イオンおよび銀コロイド粒子からなる群から選ばれる少なくとも１つを含む銀成分および添着剤を含む銀含有液と繊維製品とを接触させる工程と、銀含有液を含む繊維製品から液体分を除去する工程とを含むことを特徴とする繊維製品の抗菌処理方法。【選択図】        なし【特許請求の範囲】
【請求項１】
繊維製品の洗浄における抗菌処理方法であって、
前記洗浄の最終工程において、銀イオンおよび銀コロイド粒子からなる群から選ばれる少なくとも１つを含む銀成分および添着剤を含む銀含有液と前記繊維製品とを接触させる工程と、前記銀含有液を含む前記繊維製品から液体分を除去する工程とを含むことを特徴とする繊維製品の抗菌処理方法。
【請求項２】
前記銀含有液に含まれる前記銀成分の銀換算濃度が、０．０１ｐｐｍ以上２０ｐｐｍ以下である請求項１に記載の繊維製品の抗菌処理方法。
【請求項３】
前記銀含有液に含まれる前記添着剤の濃度が、０．１ｇ／ｌ以上１００ｇ／ｌ以下である請求項１または請求項２に記載の繊維製品の抗菌処理方法。
【請求項４】
前記銀含有液に含まれる前記添着剤が、尿素、グリセリン、ポリエチレングリコール、フッ素樹脂およびシリコーン樹脂からなる群から選ばれる少なくとも１つを含む請求項１から請求項３までのいずれかに記載の繊維製品の抗菌処理方法。
【請求項５】
前記繊維製品が、布団類、マット、敷布、タオル類、クッション、衣類、カーテンまたはカーペットである請求項１から請求項４のいずれかに記載の繊維製品の抗菌処理方法。
【請求項６】
前記銀含有液と前記繊維製品とを接触させる工程が、前記銀含有液に前記繊維製品を浸漬する工程を含み、
前記銀含有液を含む前記繊維製品から液体分を除去する工程が、前記銀含有液を含む前記繊維製品を脱液し乾燥させる工程を含むことを特徴とする請求項１から請求項５までのいずれかに記載の繊維製品の抗菌処理方法。
【請求項７】
前記銀含有液と前記繊維製品とを接触させる工程が、前記銀含有液を前記繊維製品に塗布する工程を含み、
前記銀含有液を含む前記繊維製品から液体分を除去する工程が、前記銀含有液を含む前記繊維製品を乾燥させる工程を含むことを特徴とする請求項１から請求項６までのいずれかに記載の繊維製品の抗菌処理方法。
【請求項８】
前記繊維製品に接触させた前記銀含有液を回収し、前記回収銀含有液に新たな繊維製品を接触させる工程をさらに含む請求項１から請求項７までのいずれかに記載の繊維製品の抗菌処理方法。
【発明の詳細な説明】
【技術分野】
【０００１】
本発明は、布団類、マット類、敷布、タオル類、クッション、衣類、カーテン、カーペットなどの繊維製品の洗浄における抗菌処理方法に関し、詳しくは、銀成分として銀イオンおよび／または銀コロイド粒子と添着剤とを含む銀含有水を用いた繊維製品の抗菌処理方法に関する。
【背景技術】
【０００２】
従来、布団、羽毛布団などの布団類、布団マットなどのマット類、敷布、タオル類、クッション類、衣類、カーテン類、カーペット類などは、長時間使用の後、洗浄されて、再び長時間の使用に供される。
【０００３】
布団類、マット類などにおいては、長時間使用により、人体からの汗などが、布団類またはマット類の表面布を通して内部の綿（わた）、羽毛などに凝集されて、各種の病原菌、黴などの住処となっている。
【０００４】
従来、布団類、マット類などのリサイクル時における洗浄の際には、一般に、洗濯槽に次亜塩素酸ナトリウムを添加して遊離塩素濃度５０ｐｐｍ程度で殺菌処理をするだけであり、持続性して菌および／または黴の発生、繁殖を抑制する抗菌処理がなされていなかった。
【０００５】
近年、銀イオンを含む銀含有水を用いて衣類などを洗濯する洗濯機が提案されているが（たとえば特許文献１および特許文献２を参照）、これらの洗濯機による洗濯においては銀イオンを単に衣類などに接触させるだけであり、洗濯された衣類の銀イオンの添着性が低く、持続した抗菌処理とはなっていない。
【特許文献１】特開２００４−１６６９４０号公報
【特許文献２】特開２００４−３１３７４７号公報
【発明の開示】
【発明が解決しようとする課題】
【０００６】
本発明は、繊維製品の洗浄において、繊維製品の持続的な抗菌、消臭または防黴効果を有する抗菌処理方法を提供することを目的とする。
【課題を解決するための手段】
【０００７】
本発明は、繊維製品の洗浄における抗菌処理方法であって、洗浄の最終工程において、銀イオンおよび銀コロイド粒子からなる群から選ばれる少なくとも１つを含む銀成分および添着剤を含む銀含有液と記繊維製品とを接触させる工程と、銀含有液を含む繊維製品から液体分を除去する工程とを含むことを特徴とする繊維製品の抗菌処理方法である。
【０００８】
本発明にかかる繊維製品の抗菌処理方法において、銀含有液に含まれる銀成分の銀換算濃度を０．０１ｐｐｍ以上２０ｐｐｍ以下とすることができ、銀含有液に含まれる添着剤の濃度を０．１ｇ／ｌ以上１００ｇ／ｌ以下とすることができる。また、銀含有液に含まれる添着剤を、尿素、グリセリン、ポリエチレングリコール、フッ素樹脂およびシリコーン樹脂からなる群から選ばれる少なくとも１つとすることができる。また、繊維製品を、布団類、マット、敷布、タオル類、クッション、衣類、カーテンまたはカーペットとすることができる。
【０００９】
また、本発明にかかる繊維製品の抗菌処理方法において、銀含有液と繊維製品とを接触させる工程は、銀含有液に繊維製品を浸漬する工程を含み、銀含有液を含む繊維製品から液体分を除去する工程は、銀含有液を含む繊維製品を脱液し乾燥させる工程を含むことができる。
【００１０】
また、本発明にかかる繊維製品の抗菌処理方法において、銀含有液と繊維製品とを接触させる工程は、銀含有液を繊維製品に塗布する工程を含み、銀含有液を含む繊維製品から液体分を除去する工程は、銀含有液を含む繊維製品を乾燥させる工程を含むことができる。
【００１１】
さらに、本発明にかかる繊維製品の抗菌処理方法において、繊維製品に接触させた銀含有液を回収し、回収銀含有液に新たな繊維製品を接触させる工程をさらに含むことができる。
【発明の効果】
【００１２】
本発明によれば、繊維製品の洗浄において、繊維製品の持続的な抗菌、消臭または防黴効果を有する抗菌処理方法を提供することができる。
【発明を実施するための最良の形態】
【００１３】
本発明にかかる繊維製品の抗菌処理方法は、繊維製品の洗浄の最終工程において、銀イオンおよび銀コロイド粒子からなる群から選ばれる少なくとも１つを含む銀成分および添着剤を含む銀含有液と繊維製品とを接触させる工程と、銀含有液を含む繊維製品から液体分を除去する工程とを含む。銀含有液に添着剤を含むことにより、銀成分中の銀イオンおよび／または銀コロイド粒子の酸化または塩化が防止されて、銀イオンおよび／または銀コロイド粒子による消臭、抗菌または防黴効果が持続する。
【００１４】
本発明における銀含有液の溶媒には特に制限はないが、布団類などの繊維製品の処理に適したものであれば特に制限なく、水または有機溶媒を用いることができる。水または有機溶媒は、銀成分である銀イオンまたは銀コロイド粒子の別、添着剤である尿素、グリセリン、ポリエチレングルコール、フッ素樹脂、シリコーン樹脂などの種別によって使い分けることが好ましい。たとえば、銀イオンの溶媒としては水が好ましく、銀コロイド粒子の分散媒としては水、またはエタノール、１−プロパノール、２−プロパノールなどの有機溶媒が好ましい。また、尿素、グリセリン、ポリエチレングリコールなどの溶媒には水、またはエタノール、１−プロパノール、２−プロパノールなどの有機溶媒が好ましく、フッ素樹脂、シリコーン樹脂などの溶媒にはｎ−ヘキサン、ｎ−ヘプタン、ジクロロメタン、エタノール、１−プロパノール、２−プロパノールなどの有機溶媒が好ましい。また、上記銀成分および添着剤の種類、含有量に応じて、上記溶媒を混合して用いてもよい。
【００１５】
本発明における銀含有液中の銀成分としては、銀イオンおよび銀コロイド粒子からなる群から選ばれる少なくとも１つを含む。銀イオンの生成方法には、特に制限はなく、たとえば、以下の方法により銀イオンが得られる。水を、陽極に銀電極、陰極にチタン電極を用いて、陽極と陰極との間に隔膜を設けることなく電気分解（無隔膜電解という、以下同じ）することによって、陽極中の銀が陽極酸化されて水中に溶出して、銀含有液である銀イオン含有水が得られる。
【００１６】
また、銀コロイド粒子の生成方法には、特に制限はなく、たとえば銀の微粒子を分散剤とともに水中または有機溶媒中に分散させることにより行なう。銀濃度の高い銀コロイド液は、水または有機溶媒で希釈されることにより、銀濃度を低減できる。こうして得られる銀コロイド液（これは、銀含有液である）において、銀の微粒子が銀コロイド粒子として安定化されている。
【００１７】
銀含有液中の銀成分の銀換算濃度は、特に制限はないが、０．０１ｐｐｍ以上１０ｐｐｍ以下であることが好ましい。銀換算濃度が０．０１ｐｐｍ未満であると十分な消臭、抗菌または防黴効果が得られず、銀換算濃度が２０ｐｐｍを超えると時間の経過とともに銀による着色が大きくなる。かかる観点から、銀中の銀成分の銀換算濃度は０．１ｐｐｍ以上１０ｐｐｍ以下であることがより好ましい。ここで、銀成分の銀換算濃度は、ＩＣＰ−ＡＥＳ（誘導結合プラズマ原子分光分析）により、銀イオンに換算された濃度として得られる。
【００１８】
本発明における銀含有液中の用いられる銀コロイド粒子の平均直径は、特に制限はないが、０．５ｎｍ以上１００ｎｍ以下であることが好ましい。銀コロイド粒子の平均直径が小さくなるほど銀コロイドによる消臭、抗菌および防黴効果は大きくなるが、平均直径が０．５ｎｍ未満の銀コロイド粒子を形成することは困難であり、平均直径が１００ｎｍを超えると銀コロイド粒子による消臭、抗菌または防黴効果が低減する。
【００１９】
また、本発明おける銀含有液に含まれる添着剤の濃度は、０．１ｇ／ｌ以上１００ｇ／ｌ以下であることが好ましい。添着剤の濃度が０．１ｇ／ｌ未満であると繊維製品への銀イオンおよび銀コロイド粒子の添着性が低下し、１００ｇ／ｌを超えると繊維製品のべとつき感が大きくなる。かかる観点から、添着剤の濃度は、１ｇ／ｌ以上５０ｇ／ｌ以下であることがより好ましい。なお、ｌはリットルを示す。
【００２０】
本発明に用いられる添着剤は、銀成分中の銀イオンおよび銀コロイド粒子を安定に保持し、繊維製品に添着させるものであれば特に制限はない。添着剤は、繊維製品への添着性が高い観点から、尿素、グリセリン、ポリエチレングリコール、フッ素樹脂、シリコーン樹脂などが好ましい。ここで、ポリエチレングリコールの分子量は、繊維製品への添着性を高める観点から低分子量のものが好ましく、たとえば数平均分子量が１００〜４００のものが好ましい。また、フッ素樹脂、シリコーン樹脂は、繊維製品の表面上に開口部を有するコーティング層を形成するため、繊維製品への添着性が特に高くなる。ここで、フッ素樹脂またはシリコーン樹脂は、有機溶媒に溶解または分散して繊維製品に塗布されることができ、乾燥により開口部を有する膜を形成するものであれば特に制限はないが、繊維製品への添着性を高める観点から低分子量のものが好ましい。
【００２１】
本発明が適用される繊維製品には、特に制限はなく、たとえば、持続性のある抗菌、消臭または防黴効果が要求される布団類（布団、羽毛布団、座布団など）、マット、クッション、敷布、タオル類（バスタオル、ハンカチなど）、衣類（下着、上着、作業着、白衣など）、カーテン、カーペットなどが好ましく挙げられる。
【００２２】
本発明にかかる繊維製品の抗菌処理方法は、上記の銀成分および添着剤を含む銀含有液と繊維製品とを接触させる工程と、銀含有液を含む繊維製品から液体分を除去する工程とを含む。かかる工程を含むことにより、銀含有液中の銀成分を繊維製品に十分に添着させることができ、持続性のある抗菌、消臭または防黴効果が発現する。
【００２３】
本発明にかかる繊維製品の抗菌処理方法において、銀含有液と繊維製品とを接触させる工程は、銀含有液に繊維製品を浸漬する工程を含み、銀含有液を含む繊維製品から液体分を除去する工程は、銀含有液を含む繊維製品を脱液し乾燥させる工程を含むことができる。すなわち、銀含有液に繊維製品を浸漬し、銀含有液を含む繊維製品を脱液し乾燥させることにより、繊維製品の抗菌処理を行なうことができる。かかる繊維製品の抗菌処理方法は、布団類、マット類、クッション、カーペットなど厚さが大きい繊維製品（以下、厚手の繊維製品という）に対して、それらの内部にまで抗菌処理を施す場合に適している。
【００２４】
本発明にかかる繊維製品の抗菌処理方法において、銀含有液と繊維製品とを接触させる工程は、銀含有液を繊維製品に塗布する工程を含み、銀含有液を含む繊維製品から液体分を除去する工程は、銀含有液を含む繊維製品を乾燥させる工程を含むことができる。すなわち、銀含有液を繊維製品に塗布し、銀含有液を含む繊維製品を乾燥させることにより、繊維製品の抗菌処理を行なうことができる。かかる繊維製品の抗菌処理方法は、タオル類、衣類、カーテンなど厚さが小さい繊維製品（以下、薄手の繊維製品という）に適している。
【００２５】
（実施形態１）
銀成分として銀イオンおよび／または銀コロイドを含み、添着剤として尿素、グリセリンおよび／またはポリエチレングリコールを含む銀含有液を用いて、厚手の繊維製品の抗菌処理をする場合は、銀成分および添着剤の溶媒または分散媒を水とすることができる。
【００２６】
すなわち、本実施形態においては、銀含有液として銀換算濃度０．０１ｐｐｍ〜２０ｐｐｍの銀イオンおよび／または銀コロイドと、濃度が０．１ｇ／ｌ〜１００ｇ／ｌの尿素、グリセリンおよび／またはポリエチレングリコールとを含む銀含有水に、布団類、マット類、クッション、カーペットなどの厚手の繊維製品を浸漬する工程、上記銀含有水を含む上記厚手の繊維製品を脱水し乾燥させる工程を経て、上記厚手の繊維製品に銀成分を添着させることにより抗菌処理を行なう。
【００２７】
本実施形態においては、上記銀含有水を用いて上記工程を経ることにより、厚手の繊維製品の内部にまで十分に銀成分を添着させることができるため、厚手の繊維製品の表面から内部までの抗菌処理ができる。
【００２８】
（実施形態２）
銀成分として銀イオンおよび／または銀コロイドを含み、添着剤として尿素、グリセリンおよび／またはポリエチレングリコールを含む銀含有液を用いて、薄手の繊維製品の抗菌処理をする場合は、銀成分および添着剤の溶媒または分散媒を水、または、水とエタノールなどの有機溶媒との混合溶媒、とすることができる。
【００２９】
（実施形態２−ａ）
銀成分および添着剤の溶媒または分散媒として水を用いる場合は、実施形態１と同様に抗菌処理を行なうこともできる。すなわち、銀換算濃度０．０１ｐｐｍ〜２０ｐｐｍの銀イオンおよび／または銀コロイドと、濃度が０．１ｇ／ｌ〜１００ｇ／ｌの尿素、グリセリンおよび／またはポリエチレングリコールとを含む銀含有水に、タオル類、衣類、カーテンなどの薄手の繊維製品を浸漬する工程、上記銀含有水を含む上記薄手の繊維製品を脱水し乾燥させる工程を経て、上記厚手の繊維製品に銀成分を添着させることにより抗菌処理を行なうことができる。
【００３０】
（実施形態２−ｂ）
また、銀成分および添着剤の溶媒または分散媒として水、または、水とエタノールなどの有機溶媒との混合溶媒との混合溶媒のいずれを用いた場合でも、薄手の繊維製品の抗菌処理は以下の工程により行なうことができる。すなわち、銀換算濃度０．０１ｐｐｍ〜２０ｐｐｍの銀イオンおよび／または銀コロイドと、濃度が０．１ｇ／ｌ〜１００ｇ／ｌの尿素、グリセリンおよび／またはポリエチレングリコールとを含む銀含有液を、タオル類、衣類、カーテンなどの薄手の繊維製品に塗布する工程、上記銀含有液を含む上記薄手の繊維製品を乾燥させる工程を経て、上記薄手の繊維製品に銀成分を添着させることにより抗菌処理を行なうことができる。薄手の繊維製品であれば、銀含有液に浸漬しなくても銀含有液を塗布することにより、繊維製品全体に銀含有液を含浸させることができるからである。
【００３１】
（実施形態３）
銀成分として銀イオンおよび／または銀コロイドを含み、添着剤としてフッ素樹脂および／またはシリコーン樹脂を含む銀含有液を用いて、厚手の繊維製品の抗菌処理をする場合は、銀成分および添着剤の溶媒または分散媒として、エタノール、１−プロパノール、２−プロパノール、ジクロロメタン、ｎ−ヘキサン、ｎ−ヘプタンなどの有機溶媒またはこれらの有機溶媒と水との混合溶媒が必要となる。
【００３２】
上記有機溶媒または混合溶媒を用いる場合は、厚手の繊維製品を銀含有液に浸漬する工程において大量の有機溶媒が必要となり、また銀含有液を含む厚手の繊維製品を脱液し乾燥させる工程において大量の有機溶剤を取り扱う必要があり、作業性の低下、作業者の健康への影響、コストの増大などの問題が生じる。このため、有機溶媒を含む銀含有液を用いて厚手の繊維製品の抗菌処理を行なう場合は、厚手の繊維製品を分解して各部分ごとに抗菌処理することが好ましい。
【００３３】
すなわち、本実施形態においては、厚手の繊維製品たとえば羽毛布団を布団布と羽毛とに分解する工程、銀含有液として銀換算濃度０．０１ｐｐｍ〜２０ｐｐｍの銀イオンおよび／または銀コロイドと、濃度が０．１ｇ／ｌ〜１００ｇ／ｌのフッ素樹脂および／またはシリコーン樹脂とを含む銀含有液を、上記布団布および羽毛に塗布する工程、銀含有液を含む布団布および羽毛を乾燥させる工程、さらに乾燥させた布団布および羽毛を用いて羽毛布団を作製する工程とを経て、厚手の繊維製品である羽毛布団に銀成分を添着させることにより抗菌処理を行なう。
【００３４】
（実施形態４）
銀成分として銀イオンおよび／または銀コロイドを含み、添着剤としてフッ素樹脂および／またはシリコーン樹脂を含む銀含有液を用いて、薄手の繊維製品の抗菌処理をする場合は、銀成分および添着剤の溶媒または分散媒として、エタノール、１−プロパノール、２−プロパノール、ジクロロメタン、ｎ−ヘキサン、ｎ−ヘプタンなどの有機溶媒またはこれらの有機溶媒と水との混合溶媒が必要となる。
【００３５】
すなわち、本実施形態においては、銀換算濃度０．０１ｐｐｍ〜２０ｐｐｍの銀イオンおよび／または銀コロイドと、濃度が０．１ｇ／ｌ〜１００ｇ／ｌのフッ素樹脂および／またはシリコーン樹脂とを含む銀含有液を、タオル類、衣類、カーテンなどの薄手の繊維製品に塗布する工程、上記銀含有液を含む上記薄手の繊維製品を乾燥させる工程を経て、上記薄手の繊維製品に銀成分を添着させることにより抗菌処理を行なうことができる。薄手の繊維製品であれば、銀含有液に浸漬しなくても銀含有液を塗布することにより、繊維製品全体に銀含有液を含浸させることができるからである。
【実施例】
【００３６】
本発明にかかる繊維製品の抗菌処理方法について、以下の実施例に基づいてさらに具体的に説明する。以下の実施例において、実施例１〜実施例６は抗菌効果を評価するためのものであり、実施例７は防臭効果を評価するためのものであり、実施例８は防黴効果を評価するためのものである。
【００３７】
（実施例１）
尿素２ｇを２００ｍｌのビーカに採取し、このビーカに銀濃度が１ｐｐｍの銀コロイド液（分散媒は水）を加えて１００ｍｌとし、マグネチックスターラで銀コロイド液を１０分間攪拌することにより尿素を銀コロイド液に溶解させて銀含有水とした。こうして、銀成分の銀換算濃度が１ｐｐｍ、添着剤である尿素の濃度が２０ｇ／ｌである銀含有水を作製した。ここで、銀濃度が１ｐｐｍの銀コロイド水溶液は、銀濃度が１９００ｐｐｍで平均直径が１０ｎｍの銀コロイド粒子を含有する銀コロイド液（溶媒は水）（田中貴金属社製ＡｇＰＶＰコロイド）を水で希釈することにより作製した。
【００３８】
シャーレ内に準備した１００ｍｍ×１００ｍｍ×厚さ１ｍｍの綿布に、上記の銀含有水１０ｍｌを滴下により塗布して含浸させた。次いで、この銀含有水が含浸した綿布を室温（約２０℃）で１５分間静置した後８０℃の恒温室内で１２０分間乾燥させて、綿布の抗菌処理を行なった。
【００３９】
この抗菌処理後の綿布の抗菌性を以下のようにして評価した。すなわち、上記抗菌処理後の綿布をシャーレに入れて、その綿布の中心部に大腸菌の菌液０．１ｍｌを滴下含浸させて蓋をした後２０℃の恒温室内で２４時間静置することにより綿布に大腸菌を接触させた後、綿布を１０ｍｌの生理食塩水で洗い、この生理食塩水１ｍｌを寒天培地にて３７℃の恒温室内で２４時間培養して、その寒天培地において観測された大腸菌の菌数を１０倍したものを２４時間接触後の大腸菌数とした。また、ブランクとして、上記大腸菌の菌液０．１ｍｌを綿布に接触させることなく１０ｍｌの生理食塩水で希釈し、この生理食塩水で希釈した菌液１ｍｌを寒天培地にて３７℃の恒温室内で２４時間培養して、その寒天培地において観測された大腸菌の菌数を１０倍したものを初期の大腸菌数とした。初期の大腸菌数に対する２４時間接触後の大腸菌数の割合が低いほどその綿布の抗菌性が高いことを示し、本実施例においては、初期の大腸菌数４．８×１０5に対し２４時間後の大腸菌数は１０以下と高い抗菌性を示した。結果を表１にまとめた。
【００４０】
（実施例２）
尿素５ｇを採取したこと、銀濃度が５ｐｐｍの銀コロイド液（分散媒は水）を用いたこと以外は、実施例１と同様にして、銀成分の銀換算濃度が５ｐｐｍ、添着剤である尿素の濃度が５０ｇ／ｌである銀含有水を作製した。この銀含有水を用いて、実施例１と同様にして、抗菌処理後の面布の抗菌性を評価した。初期の大腸菌数４．８×１０5に対して２４時間接触後の大腸菌数は１０以下と高い抗菌性を示した。結果を表１にまとめた。
【００４１】
（実施例３）
グリセリン５ｇを採取したこと、銀濃度が５ｐｐｍの銀コロイド液（分散媒は水）を用いたこと以外は実施例１と同様にして、銀成分の銀換算濃度が５ｐｐｍ、添着剤であるグリセリンの濃度が５０ｇ／ｌである銀含有水を作製した。この銀含有水を用いて、実施例１と同様にして、抗菌処理後の面布の抗菌性を評価した。初期の大腸菌数４．８×１０5に対して２４時間接触後の大腸菌数は１０以下と高い抗菌性を示した。結果を表１にまとめた。
【００４２】
（実施例４）
数平均分子量が１００のポリエチレングリコール（以下、ＰＥＧ１００という）２ｇを採取し、銀濃度が５ｐｐｍの銀コロイド液（分散媒は水）を用いた以外は、実施例１と同様にして、銀成分の銀換算濃度が５ｐｐｍ、添着剤であるＰＥＧ１００の濃度が２０ｇ／ｌである銀含有水を作製した。この銀含有水を用いて、実施例１と同様にして、抗菌処理後の面布の抗菌性を評価した。初期の大腸菌数４．８×１０5に対して２４時間接触後の大腸菌数は１０以下と高い抗菌性を示した。結果を表１にまとめた。
【００４３】
（実施例５）
フッ素樹脂（四フッ化エチレン樹脂）の粉末（ダイキン社製ポリフロン（登録商標）ＰＴＥＥ  Ｍ−３９２）５ｇを２００ｍｌのビーカに採取し、このビーカに銀濃度が５ｐｐｍの銀コロイド液（分散媒はエタノール）を加えて１００ｍｌとし、マグネチックスターラで銀コロイド液を１０分間攪拌することによりフッ素樹脂粉末を銀コロイド液に分散させて、銀成分の銀換算濃度が５ｐｐｍ、添着剤であるフッ素樹脂の濃度が５０ｇ／ｌである銀含有液を作製した。この銀含有液を用いて、実施例１と同様にして、抗菌処理後の面布の抗菌性を評価した。初期の大腸菌数４．８×１０5に対して２４時間接触後の大腸菌数は１０以下と高い抗菌性を示した。結果を表１にまとめた。
【００４４】
（実施例６）
シリコーン樹脂（ポリメチル水素シロキサン、ジーイー東芝シリコーン社製ＴＳＦ４８４）１ｇおよびフッ素樹脂（四フッ化エチレン樹脂）の粉末（ダイキン社製ポリフロン（登録商標）ＰＴＥＥ  Ｍ−３９２）２ｇを２００ｍｌのビーカに採取し、このビーカに２−プロパノール１０ｍｌ、ジクロロメタン３０ｍｌを加え、さらに銀濃度が１０ｐｐｍの銀コロイド液（分散媒はエタノール）を加えて１００ｍｌとし、マグネチックスターラで混合液を１０分間攪拌することによりシリコーン樹脂およびフッ素樹脂粉末を混合液に溶解または分散させて、銀成分の銀換算濃度が５ｐｐｍ、添着剤であるシリコーン樹脂の濃度が１０ｇ／ｌ、フッ素樹脂の濃度が２０ｇ／ｌである銀含有液を作製した。この銀含有液を用いて、実施例１と同様にして、抗菌処理後の面布の抗菌性を評価した。初期の大腸菌数４．８×１０5に対して２４時間接触後の大腸菌数は１０以下と高い抗菌性を示した。結果を表１にまとめた。
【００４５】
【表１】
2007031857.tif 000002
【００４６】
（実施例７）
グリセリン０．１ｇを２００ｍｌのビーカに採取し、このビーカに銀濃度が２ｐｐｍの銀コロイド液（分散媒は水）を加えて１００ｍｌとし、マグネチックスターラで水溶液を１０分間攪拌することにより尿素を水溶液に溶解させて、銀成分の銀換算濃度が２ｐｐｍ、添着剤であるグリセリンの濃度が１ｇ／ｌである銀含有水を作製した。この銀含有水１５ｍｌを霧吹きで綿のＴシャツ（Ｌサイズ）の全面にスプレー塗布した。銀含有水を塗布した綿のＴシャツを天日で５時間乾燥した後、肌に５時間装着した後の臭いをパネラー５人で確認したところ、５人全員が悪臭と感じなかった。
【００４７】
（実施例８）
グリセリン２ｋｇを２００リットルタンクに採取し、このタンクに銀濃度５．２ｐｐｍの銀イオン水溶液を加えて１００リットルとし、攪拌プロペラにより水溶液を１０分間攪拌してグリセリンを水溶液に溶解させて、銀成分の銀変換濃度が５．２ｐｐｍ、添着剤であるグリセリンの濃度が２０ｇ／ｌである銀含有水を作製した。ここで、銀濃度５．２ｐｐｍの銀イオン水溶液は、陽極に銀電極、陰極に表面に白金めっきを施したチタン電極を用いた無隔膜電解法により水を電気分解して得られたものである。また、丸洗い洗濯乾燥後の羽毛布団（１５０ｃｍ×２１０ｃｍ×厚さ約５〜７ｃｍ）を３枚準備した。この３枚の羽毛布団をＡ、Ｂ、Ｃとする。
【００４８】
羽毛布団Ａを上記銀含有水１００リットルに１５分間浸漬した後、遠心分離器を用いて脱水を行い、その後乾燥機を用いて乾燥させた。かかる抗菌処理を行なった羽毛布団Ａを試験布団Ａとした。
【００４９】
ここで、タンク内に残った銀含有水にＡから分離回収された銀含有水を加えた回収銀含有水約７０〜８０リットルの組成分析を行なったところ、銀換算濃度は３ｐｐｍ、グリセリン濃度は１０ｇ／ｌであった。
【００５０】
次に、羽毛布団Ｂを上記回収銀含有水７０リットルに１５分浸漬した後、遠心分離器を用いて脱水を行い、その後乾燥機を用いて乾燥させた。かかる抗菌処理を行なった羽毛布団Ｂを試験布団Ｂとした。
【００５１】
さらに、羽毛布団Ｃは、ブランクとして上記抗菌処理を行なわずに、試験布団Ｃとした。
【００５２】
上記試験布団Ａ〜Ｃを、３ヶ月間（２００５年２月〜４月）ホテルにおいて使用した後、回収してそれらの布団の内部を光学顕微鏡（倍率：１０００倍）で観察した。試験布団Ａ、Ｂについては、布団内部の羽毛は出荷時と同様であり、羽毛の変色および変色黴の形成のいずれも認められず、高い防黴効果が認められた。しかし、試験布団Ｃについては、内部の羽毛の各所に黴の発生が見られた。
【００５３】
今回開示された実施の形態および実施例はすべての点で例示であって制限的なものではないと考えられるべきである。本発明の範囲は、上記した説明でなくて特許請求の範囲によって示され、特許請求の範囲と均等の意味および範囲内のすべての変更が含まれることが意図される。